Patent RU-153173-U1 (RU)
Title: Защитная трикотажная перчатка
IPC: A47D13/08
Filed: 2014-09-22
Granted: 2015-07-10
Abstract: Полезная модель относится к защитным приспособлениям для рук или кистей рук, в частности к защитным перчаткам, предназначенным для использования в экстремальных условиях. Задача, на решение которой направлено полезной модели устранение вышеуказанных недостатков. Технический результат заключается в том, что полезная модель обладает высокими механическими свойствами (более высокой плотностью, высокими прочностными характеристиками при разрыве и растяжении, и менее подвержена усадке при воздействии высоких температур), также, защищает руки владельца от воздействия режущих предметов, теплового и электрического воздействия, от воздействия химических веществ, при этом перчатка обладает влагоотталкивающими свойствами. Указанный технический результат достигается посредством защитной трикотажной перчатки, представляет собой композитное изделие, состоящее из внутренней и внешней связанных между собой перчаток при этом между внутренней и наружной перчатками находится мембранный слой, внешняя перчатка связана на перчаточном автомате 10-15 класса, внутренняя перчатка связана на автомате 7-10 классов, толщина мембранного слоя от 20 до 60 микрон. При этом внешняя перчатка связана на перчаточном автомате 10-15 класса. При этом внутренняя перчатка связана на автомате 7-10 классов. При этом толщина мембранного слоя от 20 до 60 микрон. При этом в изделии может использоваться пигментированная или не пигментированная гидрофильная полиуретановая мембрана. При этом мембрана обладает дышащими свойствами. При этом молекулы воды (пота), попадая на поверхность мембраны с внутренней стороны, поглощаются ею и, посредством диффузии и разницы парциального давления, переносятся с внутренней на внешнюю сторону мембраны, откуда имеют возможность испариться. При этом внутренняя перчатка изготавливается из различных типов полиэфирной пряжи, пряжи из полиакрилонитриальных волокон (ПАН), смесовой пряжи сочетающей в себе натуральную шерсть с ПАН в различных процентных соотношениях. При этом внешняя перчатка в зависимости от предназначения, может изготавливаться из различных видов синтетического сырья. При этом для придания высоких механических свойств (защита от протирания, воздействия режущих предметов и т.п.) возможно использование различных типов полиамидных нитей, пара-арамидных нитей. При этом для зашиты от теплового и электрического воздействия, а также воздействия органических кислот и растворителей, нефтепродуктов, минеральных масел, разбавленных неорганических кислот и щелочей, возможно использование метаарамидных нитей. При этом для уменьшения фрикционных свойств на внутреннюю сторону (ладонь и пальцы) внешнего слоя композитной перчатки трафаретным щелкографическим способом, с использованием пластизольных или силиконовых красок, наносится точечный рисунок который не закрывает более 15% поверхности. При этом возможно использование еще одной перчатки с укороченными пальцами, изготовленной из тех же материалов, что и внешний слой композитной перчатки, к которой пришиваются накладки из искусственной кожи или специально отштампованные пластиковые накладки, повторяющие физиологическое строение человеческой кисти. Способ изготовления защитной трикотажной перчатки включает следующие стадии: изготовление мембраны исходя из максимального размера, который будет иметь готовое изделие в растянутом виде и превышает размеры в спокойном виде на 100-150% нанесение на мембрану с внешней и внутренней стороны термоплавкого клея для соединения в готовое изделие всех трех частей перчатки, их жесткой фиксации и предотвращения последующего трения частей между собой далее для равномерного приклеивания изделия изготавливается пресс-форма, которая по своим размерам соответствует мембране, на данную пресс-форму сначала надевается вывернутая наизнанку внешняя перчатка, затем мембрана и внутренняя перчатка, заготовка помещается в термопресс, где под давлением от 2 до 8 атм., температуре от 90 до 200°C, времени от 35 до 220 секунд происходит процесс термокаширования, при этом клей расплавляется и происходит точечное соединение мембраны с обеими трикотажными перчатками, после прохождения процесса термокаширования готовое изделие снимается с пресс-формы и незамедлительно подвергается резкому охлаждению, при этом, благодаря тому, что трикотажные части находились в максимально растянутом состоянии, происходит сжатие готового изделия до размеров характерных трикотажным изделиям в спокойном состоянии, вместе с тем готовая композитная перчатка проходит контроль целостности мембраны, в результате чего заполняется водой и визуальным способом оценивается состояние протечек, после чего перчатка выворачивается наизнанку и растягивается на специальном проволочном каркасе, повторяющем физиологическое строение человеческой руки и в таком состоянии сушится либо при комнатной температуре в течение 24-36 часов, либо в специальной сушильной камере при температуре 35-40°C до полного высыхания. При этом термоплавкий клей наносится точечно в виде усеченного конуса или линзы, через равномерные промежутки на всю поверхность. При этом диаметр в основании конуса или линзы не должен превышать 1-1,5 мм, а расстояние между ними составляет 3-4 мм. При этом приклеивание мембраны к трикотажу происходит с равными интервалами. При этом свободные (не приклеенные) части мембраны деформируются и образуют гофрированную структуру за счет этого готовое изделие способно деформироваться, и принимать форму и размер кисти, то есть готовое композитное изделие обладает такой же эластичностью, как и обычная трикотажная перчатка. При этом площадь поверхности мембраны, покрытая клеем не должна превышать 3-6%. 9 зависимых пунктов формулы и 2 фигуры.